【手続補正書】
【提出日】平成21年12月3日(2009.12.3)
【手続補正１】
【補正対象書類名】特許請求の範囲
【補正対象項目名】全文
【補正方法】変更
【補正の内容】
【特許請求の範囲】
【請求項１】
ビニルモノマーのフリーラジカル重合方法であって、
（ａ）バッチ反応装置内で以下を含む不均一でない混合物を準備する；
（ｉ）フリーラジカル（共）重合性ビニルモノマー、
（ｉｉ）少なくとも１つの熱フリーラジカル反応開始剤、及び
（ｉｉｉ）任意のスカベンジャーモノマー、
ここで、該混合物は、約２０重量％未満の溶解溶媒を含む；
（ｂ）該混合物が未だ脱酸素化されていない場合、該混合物を脱酸素化する；
（ｃ）少なくとも１つの熱フリーラジカル反応開始剤から十分な反応開始剤ラジカルを生成するのに十分な温度に該混合物を加熱し、重合を開始する；
（ｄ）本質的に断熱の条件下において、該混合物を重合させ、少なくとも部分的に重合した混合物を得る；
（ｅ）少なくとも部分的に重合した該混合物に、少なくとも１つの熱フリーラジカル反応開始剤を更に添加する；
（ｆ）部分的に重合した該混合物が未だ脱酸素化していない場合、該混合物を脱酸素化する；並びに
（ｇ）本質的に断熱の条件下において、部分的に重合した該混合物を更に重合させ、更に重合した混合物を得る；
ここで、工程（ａ）の不均一でない混合物がスカベンジャーモノマーを含まない場合、スカベンジャーモノマーを工程（ｄ）の少なくとも部分的に重合した混合物に更に添加し；
工程（ａ）の不均一でない混合物がスカベンジャーモノマーを含む場合、スカベンジャーモノマーを工程（ｄ）の少なくとも部分的に重合した混合物に任意で添加し；
この際、スカベンジャーモノマーは、（１）それ自体よりも、フリーラジカル（共）重合性ビニルモノマーとより好ましく反応し、（２）フリーラジカル（共）重合性ビニルモノマーよりもゆっくり反応する、
ことを含む、方法。
【請求項２】
反応条件の範囲内において、任意の他のモノマーと前記スカベンジャーモノマーの反応性比（ｒｍ／ｒｓ）が約５〜約５，０００であるように、該スカベンジャーモノマーが選択される、請求項１に記載の方法。
【請求項３】
前記スカベンジャーモノマーが以下から成る群から選択される、請求項１に記載の方法：
【化１】
2009520056.tif 000001
式中、ＲはＣ１〜Ｃ１８のアルキル基である。
【請求項４】
前記スカベンジャーモノマーが、ビニルアセテート、ビニルプロピオネート、ビニルブチレート、ビニルバレレート、ビニルカプロエート、ビニルヘプチレート、ビニルカプリレート、ビニルペラルゴネート、ビニルラウレート、ビニルステアレート、ビニルベンゾエート、ビニルピバレート、ビニルネオノナノエート、ビニルネオデカノエート、ビニルネオウンデカノエート、ビニル−２−エチルヘキサノエート、エチルビニルエーテル、プロピルビニルエーテル、ブチルビニルエーテル、ペンチルビニルエーテル、ヘキシルビニルエーテル、及び２−エチルヘキシルビニルエーテルから成る群から選択される、請求項１に記載の方法。
【請求項５】
他のモノマーが本質的に十分に反応したとき、前記スカベンジャーモノマーが過剰に残るような量で、該スカベンジャーモノマーを添加する、請求項１に記載の方法。
【請求項６】
請求項１〜５のいずれか一項に記載の方法に従って調製される感応性接着剤。
【手続補正２】
【補正対象書類名】明細書
【補正対象項目名】０１０７
【補正方法】変更
【補正の内容】
【０１０７】
本出願では、以下の態様が提供される。
１．  ビニルモノマーのフリーラジカル重合方法であって、（ａ）バッチ反応装置内で以下を含む不均一でない混合物を準備する；（ｉ）フリーラジカル（共）重合性ビニルモノマー、（ｉｉ）少なくとも１つの熱フリーラジカル反応開始剤、及び（ｉｉｉ）任意のスカベンジャーモノマー、ここで、該混合物は、約２０重量％未満の溶解溶媒を含む；（ｂ）該混合物が未だ脱酸素化されていない場合、該混合物を脱酸素化する；（ｃ）少なくとも１つの熱フリーラジカル反応開始剤から十分な反応開始剤ラジカルを生成するのに十分な温度に該混合物を加熱し、重合を開始する；（ｄ）本質的に断熱の条件下において、該混合物を重合させ、少なくとも部分的に重合した混合物を得る；（ｅ）少なくとも部分的に重合した該混合物に、少なくとも１つの熱フリーラジカル反応開始剤を更に添加する；（ｆ）部分的に重合した該混合物が未だ脱酸素化していない場合、該混合物を脱酸素化する；並びに（ｇ）本質的に断熱の条件下において、部分的に重合した該混合物を更に重合させ、更に重合した混合物を得る；ここで、工程（ａ）の不均一でない混合物がスカベンジャーモノマーを含まない場合、スカベンジャーモノマーを工程（ｄ）の少なくとも部分的に重合した混合物に更に添加し；工程（ａ）の不均一でない混合物がスカベンジャーモノマーを含む場合、スカベンジャーモノマーを工程（ｄ）の少なくとも部分的に重合した混合物に任意で添加し；この際、スカベンジャーモノマーは、（１）それ自体よりも、フリーラジカル（共）重合性ビニルモノマーとより好ましく反応し、（２）フリーラジカル（共）重合性ビニルモノマーよりもゆっくり反応する、ことを含む、方法。
２．  前記フリーラジカル（共）重合性ビニルモノマーがアクリレートモノマーである、態様１に記載の方法。
３．  前記フリーラジカル重合性モノマーが非三級アルキルアルコールの１官能性不飽和アクリレートエステルであり、該アルキル基が約１〜約１８個の炭素原子を含有する、態様１に記載の方法。
４．  前記フリーラジカル重合性モノマーが、イソオクチルアクリレート、イソノニルアクリレート、２−エチルへキシルアクリレート、デシルアクリレート、ドデシルアクリレート、ｎ−ブチルアクリレート、ヘキシルアクリレート、オクタデシルアクリレート、メチルアクリレート、エチルアクリレート、ブチルアクリレート、メチルメタクリレート、ｎ−ブチルメタクリレート、Ｎ−ビニルピロリドン、Ｎ，Ｎ−ジメチルアクリルアミド、アクリル酸、アクリルアミド、Ｎ−オクチルアクリルアミド、２−メチルブチルアクリレート、スチレン、α−メチルスチレン、及びこれらの混合物から成る群から選択される、態様１に記載の方法。
５．  前記熱フリーラジカル反応開始剤（単数又は複数）が、有機ペルオキシド、有機ヒドロペルオキシド、アゾ系反応開始剤、及びこれらの混合物から成る群から選択される、態様１に記載の方法。
６．  前記熱フリーラジカル反応開始剤（単数又は複数）が、過酸化ベンゾイル、ジ−ｔ−アミルペルオキシド、ジ−クミルペルオキシド、ｔ−アミルヒドロペルオキシド、ｔ−ブチルヒドロペルオキシド、２，２’−アゾビス（２，４−ジメチルペンタンニトリル）、２，２’−アゾビス（２−メチルプロパンニトリル）、２，２’−アゾビス（シクロヘキサンカルボニトリル）、２，２’−アゾビス（２−メチルブタンニトリル）、ｔ−ブチルペルオキシベンゾエート、２，５−ジメチル−２，５ジ−（ｔ−ブチルペルオキシ）ヘキサン、２，５−ジメチル−２，５−ジ−（ｔ−ブチルペルオキシ）ヘキシン−３、及びこれらの混合物から成る群から選択される、態様５に記載の方法。
７．  反応条件の範囲内において、任意の他のモノマーと前記スカベンジャーモノマーの反応性比（ｒｍ／ｒｓ）が約５〜約５，０００であるように、該スカベンジャーモノマーが選択される、態様１に記載の方法。
８．  反応条件の範囲内において、任意の他のモノマーと前記スカベンジャーモノマーの反応性比（ｒｍ／ｒｓ）が約２０〜約２，０００であるように、該スカベンジャーモノマーが選択される、態様７に記載の方法。
９．  前記スカベンジャーモノマーが以下から成る群から選択される、態様１に記載の方法：
【化２】
2009520056.tif 000002
式中、ＲはＣ１〜Ｃ１８のアルキル基である。
１０．  前記スカベンジャーモノマーが、ビニルアセテート、ビニルプロピオネート、ビニルブチレート、ビニルバレレート、ビニルカプロエート、ビニルヘプチレート、ビニルカプリレート、ビニルペラルゴネート、ビニルラウレート、ビニルステアレート、ビニルベンゾエート、ビニルピバレート、ビニルネオノナノエート、ビニルネオデカノエート、ビニルネオウンデカノエート、ビニル−２−エチルヘキサノエート、エチルビニルエーテル、プロピルビニルエーテル、ブチルビニルエーテル、ペンチルビニルエーテル、ヘキシルビニルエーテル、及び２−エチルヘキシルビニルエーテルから成る群から選択される、態様１に記載の方法。
１１．  他のモノマーが本質的に十分に反応したとき、前記スカベンジャーモノマーが過剰に残るような量で、該スカベンジャーモノマーを添加する、態様１に記載の方法。
１２．  前記スカベンジャーモノマーが他のモノマーの総重量を基準として約１重量％〜約１５重量％の量で添加される態様１に記載の方法。
１３．  前記スカベンジャーモノマーが他のモノマーの総重量を基準として約２重量％〜約８重量％の量で添加される態様１２に記載の方法。
１４．  前記スカベンジャーモノマーが他のモノマーの総重量を基準として約５重量％未満の量で添加される態様１２に記載の方法。
１５．  前記スカベンジャーモノマーが除去可能である、態様１に記載の方法。
１６．  前記スカベンジャーモノマーが除去される、態様１５に記載の方法。
１７．  前記スカベンジャーモノマーが他のモノマーと比較して揮発性である、態様１５に記載の方法。
１８．  工程（ａ）の不均一でない混合物がスカベンジャーモノマーを更に含む、態様１に記載の方法。
１９．  スカベンジャーモノマーを、工程（ｄ）の少なくとも部分的に重合した混合物に添加することを更に含む、態様１に記載の方法。
２０．  工程（ａ）の不均一でない混合物がスカベンジャーモノマーを含み、工程（ｄ）の少なくとも部分的に重合した混合物にスカベンジャーモノマーを更に添加する、態様１に記載の方法。
２１．  工程（ａ）の不均一でない混合物が連鎖移動剤を更に含む、態様１に記載の方法。
２２．  前記連鎖移動剤が、四臭化炭素、ヘキサンブロモエタン、ブロモトリクロロエタン、２−メルカプトエタノール、ｔ−ドデシルメルカプタン、ｎ−オクチル（octal）メルカプタン、イソオクチルチオグリコエート、３−メルカプト−１，２−プロパンジオール、クメン、及びこれらの混合物から成る群から選択される、態様２１に記載の方法。
２３．  工程（ａ）の不均一でない混合物が架橋剤を更に含む、態様１に記載の方法。
２４．  工程（ａ）の不均一でない混合物が重合したフリーラジカル重合性モノマーを含むポリマーを更に含む、態様１に記載の方法。
２５．  工程（ａ）の不均一でない混合物がマクロモノマーを更に含む、態様１に記載の方法。
２６．  前記マクロモノマーが、式Ｘ−（Ｙ）ｎ−Ｚであり、式中、Ｘは、反応混合物中で他のモノマー（単数又は複数）と共重合可能なビニル基であり；Ｙは、二価連結基であり；ｎは０又は１であることができ；Ｚは、ガラス転移温度Ｔｇが約２０℃超過であり、重量平均分子量が約２，０００〜約３０，０００の範囲であり、共重合条件下において本質的に非反応性である、一価ポリマー部分である、態様２５に記載の方法。
２７．  工程（ｅ）の進行前に、工程（ｄ）の少なくとも部分的に重合した混合物を冷却することを更に含む、態様１に記載の方法。
２８．  フリーラジカル重合性モノマー、架橋剤、連鎖移動剤、重合したフリーラジカル重合性モノマーを含むポリマー、又はこれらの任意の組合せを、工程（ｅ）の部分的に重合した混合物に更に添加すること含む、態様１に記載の方法。
２９．  工程（ｅ）−（ｇ）を１回以上繰り返すことを更に含む、態様１に記載の方法。
３０．  態様１に記載の方法に従って調製される感応性接着剤。
本発明の範囲及び精神を逸脱しない本発明の様々な修飾及び変更が、当業者には明らかであろう。本発明は、本明細書で述べる例示的な実施形態及び実施例によって不当に限定されないこと、並びに、こうした実施例及び実施形態は、本明細書において以下に記述する特許請求の範囲によってのみ限定されることを意図する、本発明の範囲に関する例示のためにのみ提示されることを理解すべきである。